(57)【要約】【課題】骨適合性、耐摩耗性、耐用年数を有し、強度が周知のものより強いインプラントを提供する【解決手段】コア領域と、コア領域の少なくも一部に展延する、所定の空孔率を有する多孔性の表層領域からなる外科用インプラントである。この外科用インプラントの製法は、密封可能なカプセル内の予め形成されたコアの周囲に、所定の粒径分布を有する金属粉末を載置する工程、カプセル内を、大気圧以下の所定の圧力に減圧する工程、前記工程における所定圧力よりも高い所定圧力まで、カプセルを加工用ガスで加圧する工程、カプセルを密封する工程、加圧され密封されたカプセルを高温高圧下に所定時間加熱し、インプラント前駆体を調整する工程、密封されたカプセルを冷却する工程、インプラント前駆体を高温且つ大気圧以下の所定圧力下に所定時間加熱し、インプラント前駆体に多孔性を付与する工程からなるものである。
2004537370.tif 000002
【特許請求の範囲】
【請求項１】
(１)  コア領域と、
(２)  該コア領域の少なくも一部に展延する多孔性の表層領域
からなり、
前記多孔性の表層領域は、所定の空孔率を有する外科用インプラント。
【請求項２】
前記多孔性の表層領域の空孔率が、
２０〜５０％である請求項１に記載の外科用インプラント。
【請求項３】
前記空孔が、
相互に連通し、多孔性の表層領域に、実質的に均一に分散されている請求項１又は２に記載の外科用インプラント。
【請求項４】
前記空孔の少なくも一部は、
１００μｍから約７５０μｍの範囲の大きさを有している請求項１〜３のいずれかに記載の外科用インプラント。
【請求項５】
前記多孔性の表層領域が、
少なくも約１ｍｍの厚さを、好ましくは約２ｍｍから約５ｍｍの厚さを有する請求項１〜４のいずれかに記載の外科用インプラント。
【請求項６】
前記多孔性の表層領域が、
孔径及び／又は空孔率が多孔性の表層領域内で勾配を有するように、部分的に、異なった孔径分布、及び／又は異なった空孔率を有する請求項１〜５のいずれかに記載の外科用インプラント。
【請求項７】
前記コア領域が、
理論密度の１．０から０．７の密度を有する請求項１〜６のいずれかに記載の外科用インプラント。
【請求項８】
前記コア領域及び／又は多孔性の表層領域が、
チタン、市販品純度（ＡＳＴＭ  Ｂ  ３３８  ＧＲ２）のチタン、ステンレス鋼、チタン系合金、Ｔｉ−Ａｌ−Ｖ合金、Ｔｉ−Ａｌ−Ｎｂ合金又はコバルト−クロミウム系合金で調製されている請求項１〜７のいずれかに記載の外科用インプラント。
【請求項９】
前記コア領域及び／又は多孔性の表層領域が、
Ｔｉ−６Ａｌ−４Ｖ、Ｔｉ−６Ａｌ−７Ｎｂ、ステライト２１（商標名）又はステンレス鋼３１６Ｌで調製されている請求項１〜８のいずれかに記載の外科用インプラント。
【請求項１０】
下記工程からなる請求項１〜９のいずれかに記載の外科用インプラントの製造方法。
（１）密封可能なカプセル内の、あらかじめ形成されたコアの周囲に、所定の粒径分布を有する金属粉末を載置する。
（２）カプセル内を、大気圧以下の所定の圧力に減圧する。
（３）工程（２）における所定圧力よりも高い所定圧力まで、前記カプセルを加工用ガスで加圧する。
（４）前記カプセルを密封する。
（５）前記加圧され密封されたカプセルを、高温高圧下に所定時間加熱し、インプラント前駆体を調整する。
（６）前記密封されたカプセルを冷却する。および
（７）前記インプラント前駆体を、高温且つ大気圧以下の所定圧力下に所定時間加熱し、前記インプラント前駆体に多孔性を付与する。
【請求項１１】
前記工程（１）において使用する粉末が、
粒径が約５０μｍから約７５０μｍの範囲にある請求項１０に記載の外科用インプラントの製造方法。
【請求項１２】
前記工程（２）における所定の圧力が、
１０−３ｍｂａｒ（０．１Ｐａ）以下である請求項１０又は１１に記載の外科用インプラントの製造方法。
【請求項１３】
前記工程（７）における所定の圧力が、
１０−３ｍｂａｒ（０．１Ｐａ）以下である請求項１０〜１２のいずれかに記載の外科用インプラントの製造方法。
【請求項１４】
前記工程（３）における加工用ガスが、
不活性ガス、活性ガス、又は活性ガスのキャリヤー又は希釈剤として機能する不活性ガスと活性ガスとの混合物である請求項１０〜１３のいずれかに記載の外科用インプラントの製造方法。
【請求項１５】
前記活性ガスが、
窒素である請求項１４記載の外科用インプラントの製造方法。
【請求項１６】
前記工程（７）の後に、窒化工程が施される請求項１０〜１４のいずれかに記載の外科用インプラントの製造方法。
【請求項１７】
前記工程（３）の圧力が、
約１×１０５Ｐａから約５×１０５Ｐａの正圧である請求項１０〜１６のいずれかに記載の外科用インプラントの製造方法。
【請求項１８】
前記工程（５）の高温が、
約８５０℃から約１１００℃である請求項１０〜１７のいずれかに記載の外科用インプラントの製造方法。
【請求項１９】
前記工程（７）の高温が、
約９００から約１３００℃である請求項１０〜１８のいずれかに記載の外科用インプラントの製造方法。
【請求項２０】
前記インプラント前駆体が、
工程（６）の後、工程（７）の前で、カプセルから分離される請求項１０〜１９のいずれかに記載の外科用インプラントの製造方法。
【請求項２１】
前記カプセルが、
機械加工によって、工程（７）の後に、インプラント前駆体から分離される請求項１０〜１９のいずれかに記載の外科用インプラントの製造方法。
【請求項２２】
前記金属粉末が、
カプセル化の前に部分的に、好ましくは前記金属粉末と高分子バインダーの混合物に選択的レーザー焼結を実施することにより、固化されたものである請求項１０〜２１のいずれかに記載の外科用インプラントの製造方法。
【請求項２３】
下記工程からなる請求項１〜９のいずれかに記載の外科用インプラントの製造方法。
（１）所望する形状のインプラント前駆体を調製するために、金属粉末連続層を選択的に焼結する。
（２）前記インプラント前駆体を、加熱してインプラントを形成する。
【請求項２４】
前記工程（２）が、
減圧下で遂行される請求項２３に記載の外科用インプラントの製造方法。
【請求項２５】
前記工程（１）は、
コア周辺の粒子を焼結することにより遂行される請求項２３又は２４に記載の外科用インプラントの製造方法。
【請求項２６】
前記金属粒子が、
実質的にその全てが７５０μｍ以下の粒度を有する請求項２３〜２５のいずれかに記載の外科用インプラントの製造方法。
【請求項２７】
前記粒子が、
感光性及び／又は感熱性高分子バインダーとの混合物である請求項２３〜２６のいずれかに記載の外科用インプラントの製造方法。
【請求項２８】
前記工程（１）が、
前記金属粉末とバインダーの混合物に、レーザーを走査して遂行される請求項２７に記載の外科用インプラントの製造方法。
【請求項２９】
前記工程（２）が、
約１０００℃〜約１３００℃の温度で遂行される請求項２３〜２８のいずれかに記載の外科用インプラントの製造方法。
【請求項３０】
前記工程（１）が、
粗多孔領域を調製するために遂行される請求項２３〜２９のいずれかに記載の外科用インプラントの製造方法。
【発明の詳細な説明】
【技術分野】
【０００１】
この発明は外科用インプラント（移植片）とその製造方法に関するものである。
【背景技術】
【０００２】
外科用インプラント（移植片）および部材には、整形インプラント（腰、肩、膝、足関節、肘）、頭骨顔面のインプラントおよび脊髄インプラント（例えば、脊髄ケージまたは脊髄ディスク）を含む、多くの異なるタイプがある。
この種のインプラントは、通常、生体適合性のある金属、例えばチタン、チタン合金、ステンレス鋼またはコバルトクロミウム合金から、強度や重量を考慮して調製されている。
他の、特に骨の代りをするインプラントにおいて重要な点は、インプラントの弾性率である。弾性率が自然の骨に近けれれば近いほど、隣接した骨への応力再分散が良くなる。良好な応力分散は、結果としてインプラントの耐用年数を延ばすことになる。
【０００３】
インプラントと周囲組織の接着を向上させるために、例えば、プラズマ噴射によって、インプラントの表面を粗面化するなどという、被覆層をインプラントの表面に適用することは公知である。被覆層としては、耐摩耗性を改良する、及び／又は、生体適合性を与えるために、インプラントと異なる組成物を適用してもよい。例えば、アルミニウム又はバナジウムを含むインプラントに、インプラントからそれらの金属が浸出するのを妨げるために、極めて不活性な窒化チタンが被覆層として適用される。
【発明の開示】
【発明が解決しようとする課題】
【０００４】
この発明の目的は、改良された外科用インプラントを提供することで、好ましくは、改良された骨適合性及び／又は耐摩耗性及び／又は耐用年数を有し、及び／又は強度が周知のものより強いインプラントを提供することである。
【課題を解決するための手段】
【０００５】
この発明によれば、次のような構成の外科用インプラントが提供される。
(１)  コア領域と、
(２)  このコア領域の少なくも一部に展延する多孔性の表層領域からなり、前記多孔性の表層領域は、予め定められた空孔率を有する。
【０００６】
この発明において、多孔性領域における空孔率とは、多孔性領域における総容積に対する、その領域における空孔容積の割合で、％で表されるものである。
【０００７】
インプラントは、その意図した用途の必要性に応じて、任意の形状を取りうるものである。例えば、インプラントは、円筒状のように展延したものであっても、板状であってもよい。また、インプラントは、不規則な形状を有したものでもよく、多孔性の表層領域はコア領域の上に設けられ、その厚みは変化させ得るものである。
【０００８】
多孔性の表層領域における空孔率は、好ましくは、２０〜５０％である。この空孔率は、インプラントの特性に応じて、あらかじめ所定の値に決定される。高い空孔率は、結果として、低い弾性率を有する軽量のインプラントを与える。
【０００９】
空孔は相互に連通し、多孔性の表層領域に、実質的に均一に分散されていることが好ましい。空孔の少なくも一部は、好ましくはその多くが、１００μｍから約７５０μｍの範囲の大きさを有しているもので、より好ましくは、約２００μｍから５００μｍのものである。
【００１０】
多孔性の表層領域は、好ましくは、少なくも約１ｍｍの厚さを有するもので、より好ましくは、約２ｍｍから約５ｍｍの厚さを有するもので、特に好ましくは２ｍｍから３ｍｍの厚さを有するものである。
【００１１】
多孔性の表層領域は、孔径及び／又は空孔率が、多孔性の表層領域内で勾配を有するように、部分的に、異なった孔径分布、及び／又は異なった空孔率を有していてもよい。例えば、空孔率がインプラントの軸に沿って、及び／又は軸に垂直方向に勾配を有しいてもよい
【００１２】
コア領域は、完全に緻密でも多孔性であってもよい。コア領域の多孔性は、表層領域より大きくても、小さくてもあるいは同等であってもよい。
【００１３】
好ましくは、コア領域は、表層領域より比較的低い多孔性であることである。
【００１４】
好ましくは、コア領域は、理論密度の１．０から０．７の密度、すなわち０から３０％の多孔性であることである。
【００１５】
コア領域と多孔性の表層領域は、同質または異質の材料から調製される。特に適切な材料は、市販品純度（ＡＳＴＭ  Ｂ  ３３８  ＧＲ２）のチタン、ステンレス鋼、Ｔｉ−Ａｌ−Ｖ合金、Ｔｉ−Ａｌ−Ｎｂ合金などのチタン系合金、およびコバルト−クロミウム系合金などである。
【００１６】
特に好ましい材料は、市販品純度のチタン、Ｔｉ−６Ａｌ−４Ｖ、Ｔｉ−６Ａｌ−７Ｎｂ、ステライト２１（商標名）およびステンレス鋼３１６Ｌである。
【００１７】
多孔性の表層領域は、好ましくは、コア領域に拡散結合される。それによれば、コア領域および多孔性の表層領域間の界面が、インプラントに弱点を齎すことはない。
【００１８】
この発明の第２態様によれば、前記第1の態様に応じた外科用インプラントの、次の工程から成る製造方法が提供される：
（１）密封可能なカプセル内、の予め形成されたコアの周囲に、所定の粒径分布を有する金属粉末を載置する。
（２）カプセル内を、大気圧以下の所定の圧力に減圧する。
（３）工程（２）における所定圧力よりも高い所定圧力まで、前記カプセルを加工用ガスで加圧する。
（４）前記カプセルを密封する。
（５）前記加圧され密封されたカプセルを高温高圧下に所定時間加熱し、インプラント前駆体を調整する。
（６）前記密封されたカプセルを冷却する。および
（７）前記インプラント前駆体を、高温且つ大気圧以下の所定圧力下に所定時間加熱し、前記インプラント前駆体に多孔性を付与する。
【００１９】
前記の工程（１）において、使用する粉末は、粒径が約５０μｍから約７５０μｍの範囲、すなわち、実質的に全ての粒子がその範囲にあるのが好ましい。粉末は、例えば、ガス噴霧装置又は機械的摩損によって調製することができる。
【００２０】
コアは、カプセルとは独立したものであるが、好都合なことには、コアは、カプセルを構成成分とすることもできるものである。いずれの場合においても、コアは、粉末と同一または異質、残存するカプセルと同一または異質の材料からなるものである。
【００２１】
工程（２）における所定の圧力は、１０−３ｍｂａｒ（０．１Ｐａ）以下であることが好ましい。工程（７）における所定の圧力は、１０−３ｍｂａｒ（０．１Ｐａ）以下であることが好ましい。
【００２２】
工程（３）における加工用ガスは、アルゴンなどの不活性ガス、窒素などの活性ガス、又は不活性ガスが活性ガスのキャリヤーまたは希釈剤として機能する、活性ガスと不活性ガスとの混合物である。
【００２３】
加工用ガスに窒素が存在するときは、形成された空孔の表面は窒化され、耐摩耗性が向上し、化学的不活性になる。金属粉末がチタンを含有しているときは、窒素の使用は特に好適である。窒化は、工程（７）の後に、好ましくは約８００℃〜約１０００℃、１０〜１００ＭＰａの圧力で、１〜８時間の別工程として行なうことができる。
【００２４】
工程（３）の圧力は、好ましくは、約１ｂａｒ（１×１０５Ｐａ）から約５ｂａｒ（１×１０５Ｐａ）の正圧である。
【００２５】
工程（５）の高温としては、好ましくは、約８５０℃から約１１００℃である。
工程（５）は、約１時間から約４時間実施されるのが好ましい。
【００２６】
工程（５）において、密封されたカプセルおよび内部のインプラント前駆体は、好ましくは室温まで冷却される。工程（７）は、カプセル内のインプラント前駆体に実施される。
あるいは、インプラント前駆体は、工程（６）の後で工程（７）の前に、カプセルから分離される。カプセルは、例えば、旋盤による機械加工での取り外しのように、簡単に分離することができる。
工程（７）の高温は、好ましくは、約９００から約１３００℃である。
工程（７）は、好ましくは約８０時間以内、より好ましくは約６０時間、特に好ましくは約４８時間以内で実施される。工程（７）は、好ましくは少なくとも６時間、より好ましくは少なくとも１２時間実施される。
【００２７】
工程（７）がカプセル内のインプラント前駆体に施される場合、カプセルは、例えば、機械加工によって、工程（７）の後に、インプラントから切り離される。
【００２８】
上記の方法により形成されるインプラントは、カプセルの内表面の形状を有し、インプラントに求められる最終形態とするためには、追加の機械加工工程が必要となる。しかしながら、内表面が適切に形成されたカプセルを使用すれば、要求されるものと実質的に同じ形状を有するインプラントを調製することができる。適切に形成されたカプセルの調製法としては、電鋳および直接レーザー加工などが挙げられる。
【００２９】
上記の方法のわずかな変更態様において、金属粉は、カプセル化の前に部分的に固形化される。これは、金属粉および高分子バインダーの混合物に、選択的レーザー焼結を実施することにより達成される。異なる粉末成分が、インプラントの異なる領域を形成するために用いられ、そのような変更は、特に、多孔性領域内で多孔性に勾配をもたせるのに有用である。
【００３０】
この発明の第３態様によれば、前記第１態様の外科用インプラントの次の工程からなる、他の製造方法が提供される。
（１）所望する形状のインプラント前駆体を調製するために、金属粉末連続層を、選択的に焼結する。
（２）前記インプラント前駆体を加熱してインプラントを形成する。
【００３１】
工程（２）は、減圧下、例えば真空オーブン内で、行なうのが好ましい。
【００３２】
工程（１）は、コア周辺の粒子を焼結することにより行なわれる。
前記コアは、好ましくは理論密度の１．０〜０．７、すなわち、０〜３０％の多孔性を有するのが好ましい。しかしながら、コアは調製された多孔性表層領域と同一、高い又は低い密度を有するものであってもよい。
【００３３】
上記金属粒子は、実質的に、その全てが７５０μｍ以下の粒度を有するのが好ましい。
より好ましくは５００μｍ以下、特に好ましくは１５０μｍ以下の粒度を有するものである。
上記粒子は、少なくとも５０μｍの粒度を有するものが好ましい。上記金属粒子は、例えば、感光性及び／又は感熱性高分子バインダーのようなバインダーとの混合物であることが好ましい。好ましくは、工程（１）は、金属粒子とバインダーの混合物に、通常、出力２０〜４０Ｗのレーザーを走査することにより行なわれる。
【００３４】
好ましくは、工程（２）は、約１０００℃〜約１３００℃の温度で行なわれる。
工程（２）では、使用されたバインダーは焼失する。
【００３５】
工程（１）は、粗多孔領域を調製するために行われる。例えば、レーザー焼結領域は、インプラントの表面から内部に向って延びる凹部、及び／又はインプラント内に空域を有するように調製される。
それに加えて、前記空域及び／又は凹部は、内部で交差し、インプラント内に経路や通路を形成する。また、そのような粗多孔は、選択的レーザー焼結を使用する第２の態様の改変された方法で、インプラントを調製することにより導入される。
【発明の効果】
【００３６】
この発明によれば、分別した粉末と加工条件の注意深い選択により、インプラントに意図した特定の最終用途に応じて、所望の多孔性と孔径分布を有する多孔性の表層領域が得られる。
【発明を実施するための最良の形態】
【００３７】
この発明の具体例を、添付の図面を参照しながら、実施例により説明する。
【実施例】
【００３８】
実施例１
内径約２２ｍｍ、外径約２５．４ｍｍ、長さ１００ｍｍの市販品純度のチタン（ＡＳＴＭ  Ｂ  ３３８  ＧＲ２）製の円筒状の容器に、所定の粒度分布を有し、ガス噴霧法で調製されたＴｉ−６Ａｌ−４Ｖ合金（クルシブル  リサーチ製（ＵＳＡ））からなる粉末を充填した。
特定の粒度分別物を得るには、必要であれば、粉末を適当なメッシュのふるいを通過させる。容器は振動させずに、すなわちタップ密度状態に、満たされる。
容器内の空気は、０．１Ｐａ以下になるようにして除去され、正圧１０５Ｐａのアルゴンが２分間封入された。
密封した後、容器には、外部圧力１００ＭＰａ、温度９５０℃で４時間の熱間静水圧処理が施された。
次いで、容器は放冷されて室温に、そして合金基質内に、アルゴンが圧力下に残存している大気圧状態とされた。インプラント前駆体は、容器から機械加工により取り出され、０．１Ｐａ以下の真空下に温度１０５０℃で４８時間熱処理された。
【００３９】
その結果得られたインプラントの多孔性は、粉度分別物ごとに下記表１に示した。
【００４０】
【表１】
2004537370.tif 000003
【００４１】
実施例２
粒度分布が１８０〜２５０μｍと１８０〜５００μｍの粉末を用いて実施例１を繰返した。
熱間静水圧処理は１０００℃で行なわれ、次いで、容器から分離した後の熱処理を１０５０℃で４８時間行ない、その結果を表２に示した。
【００４２】
【表２】
2004537370.tif 000004
【００４３】
実施例３
粒度分布が２５０〜５００μｍの粉末を用いて実施例１を繰返した。
熱間静水圧処理は１０００℃で行ない、次いで、容器から分離した後の熱処理を１０５０℃で１２時間から４８時間行ない、その結果を表３に示した。
【００４４】
【表３】
2004537370.tif 000005
【００４５】
実施例４
粒度分布が１５０μｍ以下の粉末を用いて実施例１を繰返した。
容器から分離した後の熱処理を１０５０℃で行ない、その結果を表４に示した。
【００４６】
【表４】
2004537370.tif 000006
【００４７】
実施例５
粒度分布が２５０〜４２５μｍの粉末を用いて実施例１を繰返した。
容器から分離した後の熱処理を、各種温度で４８時間で行ない、その結果を表５に示した。
【００４８】
【表５】
2004537370.tif 000007
【００４９】
実施例６
各種の粉末を用いて実施例１を繰返した。
１１００℃で４８時間の熱処理後、インプラントは、純窒素下に、９５０℃、５０ＭＰａの条件下に６時間、圧力窒化を行い、コアの内表面を窒化チタンの薄層で被覆した。その結果を表６に示した。
【００５０】
【表６】
2004537370.tif 000008
【００５１】
実施例７
１２．７ｍｍのＴｉ−６Ａｌ−４Ｖの円柱状のコアを、実施例１に示したチタン性の容器の中心に配置した。
コアと円筒体内壁の間の隙間には、粒度５００〜７１０μｍのＴｉ−６Ａｌ−４Ｖ粉末を充填した。容器は減圧され、正圧１０５Ｐａのアルゴンを満たし、密封し、９５０℃、１００ＭＰａで４時間、熱間静水圧処理を施した。
次いで、容器から分離し、温度１０５０℃で４８時間熱処理した。得られた試料は、孔径５０μｍ以上が４３％、１００μｍ以上が１６％、１５０μｍ以上が６％であり、空孔率が２９±５％である多孔性の被覆層を有するものであった。
【００５２】
実施例８
粒径が１２５μｍ以下の粉末を用いて、実施例１を繰返した。熱間静水圧処理した後、部材を機械加工により容器から分離し、また直径を１７ｍｍに減少させた。実施例１と異なり、この段階では熱処理は行なわなかった。
実施例７と同様に、得られた円筒体をコアとして使用した。容器は外径３８．１ｍｍ、内径約３５ｍｍである。実施例７が繰返され、この場合においては、コアは粒径２５０〜４２５μｍの粉末で覆われている。
得られたインプラントは、平均孔径２６μｍ、空孔率２８．９±２．１％の多孔性のコアと平均孔径１１３μｍ、空孔率２４．９±１．９％の多孔性の外層を有するものであった。
【００５３】
実施例８は、異なる多孔性を有する所定の領域を有するインプラントを、制御可能に調製する方法を示している。
また、その方法は、異なる多孔性の異なる層を、２層以上有するインプラントの調製に応用でき、すなわち、段階的な多孔性構造を有するインプラントを製造することができることを示している。
【００５４】
実施例９
所定の粒度分布を有する粉末を用いて実施例１を繰返した。
１１００℃で４８時間の熱処理の後、試料は、多孔性材料の特性を評価するために、抗張力試験片に機械加工された。その結果は表７に示した。
【００５５】
【表７】
2004537370.tif 000009
【００５６】
実施例１０
あらかじめ形成されたコアと、多孔性表層領域が結合している実施例において、コアと多孔性表層領域の界面に、強力な結合が存在するか否かを評価するために、抗張力試験が実施された。
これらの試験において、Ｔｉ−６Ａｌ−４Ｖ粉末は、固められるとともに、界面が試験片の標識の中央にくるように、Ｔｉ−６Ａｌ−４Ｖ固形体に拡散接合される。
１２５〜１５０μｍ（試験片ａ）と１５０〜２５０μｍ（試験片ｂ）の２種の分別粉末が評価された。
いずれの場合においても、試験容器は、正圧１０５Ｐａまでアルゴンが充填された。
最初の熱間静水圧処理工程は９５０℃、１００ＭＰａで４時間行なわれ、次の熱処理工程は１１００℃で４８時間行なった。得られた多孔性は約４０％（試験片ａ）と約３５％（試験片ｂ）であった。
【００５７】
両方のケースにおいて、抗張力ＵＴＳは、約４００ＭＰａで、破壊は、多孔性材料の塊内で界面から離れたところで発生した。常法の金属組織試験により、界面は影響を受けず、また界面は酸化物などの汚染を受けず、隣接する組織と見分けのつかないものであった。
【００５８】
実施例１１
図１に示されるように、図示された部材は、選択的レーザー焼結により、調製されている。レーザーは、部材の形状が記載されているＣＡＤファイルを搭載しているコンピュータにより制御されている。
部材は粉末床の上で１６０℃（通常１００〜２００℃）迄加熱して調製される。
粒径１５０μ以下の粉末と、１５容量％のバインダー（通常５〜２５容量％）を６０℃（通常５０〜１００℃）に加熱し、１層当り２００μｍ（通常１００〜５００μｍ）の積層厚で粉末床の上に供給する。２５Ｗのレーザーを用いて選択的焼結が行なわれた。
部材を仕立てた後、バインダーの除去が、４００℃で３０分間（通常２００〜５００℃、３０〜１０分間）で行なわれ、その後、焼結が１１００℃（通常１０００〜１３５０℃）で達成された。
【００５９】
図１に認められるように、部材２は、その外側領域周辺（粗多孔体）に、規則的に配列した丸い凹部６が設けられた、総体的に多孔性の円筒状領域（約２０〜２５％の多孔性）を有する。
丸い凹部６は外周が０．７５ｍｍであり、内部に向って３ｍｍ展延している。
部材１２は、凹部６の直径が２ｍｍであることを除けば部材２と同等である。
【００６０】
部材２２も、凹部６が、直径１ｍｍで深さが５ｍｍであることを除けば、部材２と同等である。さらに、通路８が円環状に形成されている。各通路は、直径が１．５ｍｍで、部材の表面の頂部から底部まで展延している。
【００６１】
図２ａ〜２ｃには、交換用脊髄ディスクが示されている。
このディスクは、この発明による、一対のディスク形状の、金属製端末板３２の間に挟持された、それ自身公知の生医学的半晶質ディスク３０（例えばポリウレタン又はポリエチレン）から構成されている。それらの素材は共に溶融することも、重合性ディスク３０を端末板３２に浸透させることも出来るが、該重合性ディスク３０は端末板３２に接着剤により固定されている。
【００６２】
該ディスク３２は、それ自体、総体的に腎臓の形状（図２ｂ）に作られ、重合性ディスク３０に隣接する実質的に非多孔性のコア領域３２ａと重合性ディスク３０と反対面の多孔性外部領域３２ｂから構成されている（図２ｃ）。
多孔性外部領域は組織が内方成育するのを助成する。
【００６３】
図３ａ〜３ｃには、相対的に、矩形の横断面を有する中空の塊茎形状の脊髄ケージ４０が示されている。
実質的に完全に緻密な金属からなるコア４２は、組織の成育を助成する、多孔性の外部金属領域４４に囲まれている、通路４６はケージ４０の中央を通って展延している。
【００６４】
上記の実施例は、円筒形のロッドに関するものであるが、それらは意図した用途に応じて、適当な形状に容易に機械加工されるものである。同様に、インプラント前駆体を調製するために用いる容器は、円筒状である必要はなく、所望のいかなる形状もとり得ることができるものである。
【図面の簡単な説明】
【００６５】
【図１】この発明の第３の実施態様に従った方法で、粗多孔性が調製されることを示す説明図である。
【図２】２ａは、この発明による交換用腰部脊髄ディスクの代表例の概略断面図、２ｂは、２ａのディスクの平面図、２ｃは２ａの詳細図である。
【図３】３ａは、この発明による脊髄ケージの代表例の概略断面図、３ｂは、３ａのケージの平面図、３ｃは、３ａのケージの詳細図である。
【符号の説明】
【００６６】
なし
【図１】
2004537370.tif 000010
【図２】
2004537370.tif 000011
【図３】
2004537370.tif 000012
【国際公開パンフレット】
2004537370.tif 000013
2004537370.tif 000014
2004537370.tif 000015
2004537370.tif 000016
2004537370.tif 000017
2004537370.tif 000018
2004537370.tif 000019
2004537370.tif 000020
2004537370.tif 000021
2004537370.tif 000022
2004537370.tif 000023
2004537370.tif 000024
2004537370.tif 000025
2004537370.tif 000026
2004537370.tif 000027
2004537370.tif 000028
2004537370.tif 000029
2004537370.tif 000030
2004537370.tif 000031
2004537370.tif 000032
2004537370.tif 000033
2004537370.tif 000034
2004537370.tif 000035
2004537370.tif 000036
【国際調査報告】
2004537370.tif 000037
2004537370.tif 000038
2004537370.tif 000039